【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
a)ポリオレフィンベース樹脂、および
b)ＣａＣＯ３と混合されたポリオレフィンキャリヤー樹脂
を含んでなり、前記ＣａＣＯ３および前記キャリヤー樹脂が、15/85〜80/20の重量比で存在する、フィルム。
【請求項２】
前記ベース樹脂およびキャリヤー樹脂が、異なった樹脂であり、好ましくは、分子量、密度、メルトインデックス、および／または多分散指数で異なっている、請求項１に記載のフィルム。
【請求項３】
前記キャリヤー樹脂のメルトインデックスが4〜10 dg/分である、請求項１または２に記載のフィルム。
【請求項４】
前記キャリヤー樹脂の密度が0.958〜0.963 g/cm３である、請求項１〜３のいずれか一項に記載のフィルム。
【請求項５】
ＣａＣＯ３が、前記フィルム中に総濃度5〜35重量％で存在する、請求項１〜４のいずれか一項に記載のフィルム。
【請求項６】
a)メルトインデックスが0.05〜2.0 dg/分であり、密度が0.958〜0.963 g/cm３であるポリオレフィンベース樹脂、
b)ＣａＣＯ３のための、メルトインデックスが4〜10 dg/分であり、密度が0.958〜0.963 g/cm３であるポリオレフィンキャリヤー樹脂、および
c)ＣａＣＯ３
を含んでなり、ＣａＣＯ３が、前記フィルム中に総濃度5〜35重量％で存在する、フィルム。
【請求項７】
前記ＣａＣＯ３および前記キャリヤー樹脂が、重量比15/85〜80/20で存在する、請求項１〜６のいずれか一項に記載のフィルム。
【請求項８】
多層フィルムであって、前記多層フィルムの少なくとも第一層が、エチレン酢酸ビニル(EVA)、エチレン酢酸エチル(EEA)、およびエチレンアクリル酸(EAA)の一種以上を含んでなり、前記多層フィルムの少なくとも第二層が、ポリオレフィンおよび炭酸カルシウム(ＣａＣＯ３)を含んでなり、その際、ＣａＣＯ３が、前記多層フィルム中に総濃度5〜35重量％で存在する、多層フィルム。
【請求項９】
前記ポリオレフィンおよび炭酸カルシウム(ＣａＣＯ３)を含んでなるフィルム層が、ポリオレフィンキャリヤー樹脂を含んでなり、その際、前記ＣａＣＯ３および前記ポリオレフィンキャリヤー樹脂が、15/85〜80/20の重量比で存在し、所望により前記ポリオレフィンキャリヤー樹脂がメルトインデックス4〜10 dg/分を有する、請求項８に記載の多層フィルム。
【請求項１０】
a)メルトインデックスが0.05〜2.0 dg/分であり、密度が0.958〜0.963 g/cm３である高密度ポリエチレン(HDPE)ベース樹脂、
b)炭酸カルシウム(ＣａＣＯ３)のための、メルトインデックスが4〜10 dg/分であり、密度が0.958〜0.963 g/cm３であるHDPEキャリヤー樹脂、および
c)平均粒子径が0.7〜2.5μm、トップカットd98が4〜15μm、表面積が3.3〜10.0 m２/g、およびフィルム中の総濃度が5〜35重量％であるＣａＣＯ３を含んでなり、前記ＣａＣＯ３が、表面処理剤で0.3〜2.3重量％の処理レベルで処理されており、前記ＣａＣＯ３およびHDPEキャリヤー樹脂が15/85〜80/20の重量比で存在する、フィルム。
【請求項１１】
前記ＣａＣＯ３が、前記フィルムにＣａＣＯ３を配合する前に湿式粉砕および／または乾式粉砕されており、好ましくは粉砕助剤の存在下または非存在下で湿式粉砕されており、より好ましくはポリアクリル酸の塩および／またはアクリル酸共重合体の塩を含んでなる粉砕助剤の存在下で湿式粉砕されており、所望により前記炭酸カルシウムが粉砕後に乾燥され、所望により前記ＣａＣＯ３が前記ＣａＣＯ３粉砕の前および／または最中および／または後に表面処理剤で、好ましくは1.5〜3 mg表面処理剤／m２ＣａＣＯ３の処理レベルで、処理されている、請求項１０に記載のフィルム。
【請求項１２】
a)密度が0.958〜0.963 g/cm３である高密度ポリエチレン(HDPE)、および
b)平均粒子径が0.7〜2.5μm、好ましくは1.4〜2.0μm、より好ましくは1.4μm、トップカットd98が4〜15μm、好ましくは8〜10μm、より好ましくは8μm、表面積が3.3〜10.0 m２/g、好ましくは3.3〜5.5 m２/g、より好ましくは5.5 m２/gおよびフィルム中の総濃度が5〜35重量％である炭酸カルシウム(ＣａＣＯ３)を含んでなる、フィルム。
【請求項１３】
前記ＣａＣＯ３が、表面処理剤で0.3〜2.3重量％、好ましくは0.8〜1.1重量％、より好ましくは1.1重量％、の処理レベルで処理されており、所望により前記表面処理剤が、8〜24個の炭素原子を有する一種以上の脂肪酸、好ましくはアラキン酸、ベヘン酸、カプリン酸、セロチン酸、イソステアリン酸、ラウリン酸、ミリスチン酸、モンタン酸、パルミチン酸およびステアリン酸の一種以上であり、より好ましくはステアリン酸を含んでなる、請求項１〜１２のいずれか一項に記載のフィルム。
【請求項１４】
請求項１〜７および１０〜１３のいずれか一項に記載のフィルムを含んでなる多層フィルム。
【請求項１５】
フィルム製造用の、炭酸カルシウム(ＣａＣＯ３)およびポリオレフィンのマスターバッチ組成物の製造方法であって、該方法がＣａＣＯ３をポリオレフィンキャリヤー樹脂、好ましくは高密度ポリエチレン(HDPE)、と混合することを含んでなり、前記ＣａＣＯ３および前記キャリヤー樹脂が、15/85〜≦60/40の重量比で存在する、方法。
【請求項１６】
フィルム製造用の、炭酸カルシウム(ＣａＣＯ３)および高密度ポリエチレン(HDPE)のマスターバッチ組成物の製造方法であって、該方法がＣａＣＯ３とHDPEキャリヤー樹脂を混合することを含んでなる、前記ＣａＣＯ３および前記キャリヤー樹脂が、15/85〜80/20の重量比で存在する、方法。
【請求項１７】
前記キャリヤー樹脂のメルトインデックスが4〜10 dg/分である、請求項１５または１６に記載の方法。
【請求項１８】
前記ＣａＣＯ３の平均粒子径が0.7〜2.5μm、好ましくは1.4〜2.0μm、より好ましくは1.4μm、である、請求項１５〜１７のいずれか一項に記載の方法。
【請求項１９】
前記ＣａＣＯ３のトップカットd98が4〜15μm、好ましくは8〜10μmである、より好ましくは8μm、である、請求項１５〜１８のいずれか一項に記載の方法。
【請求項２０】
前記ＣａＣＯ３の表面積が3.3〜10.0 m２/g、好ましくは3.3〜5.5 m２/g、より好ましくは5.5 m２/g、である、請求項１５〜１９のいずれか一項に記載の方法。
【請求項２１】
前記ＣａＣＯ３が、表面処理剤で0.3〜2.3重量％、好ましくは0.8〜1.1重量、より好ましくは1.1重量％、の処理レベルで処理されており、所望により前記表面処理剤が、8〜24個の炭素原子を有する一種以上の脂肪酸、好ましくはアラキン酸、ベヘン酸、カプリン酸、セロチン酸、イソステアリン酸、ラウリン酸、ミリスチン酸、モンタン酸、パルミチン酸およびステアリン酸の一種以上であり、より好ましくはステアリン酸を含んでなる、請求項１５〜２０のいずれか一項に記載の方法。
【請求項２２】
平均粒子径が1.4μm、トップカット粒子径d98が8.0μmであり、1.1重量％ステアリン酸表面処理した炭酸カルシウム50重量％を、密度0.962 g/cm３およびメルトインデックス6.5 dg/分の高密度ポリエチレン(HDPE)キャリヤー樹脂50重量％中に含んでなる、炭酸カルシウムマスターバッチ組成物。
【請求項２３】
ポリオレフィンおよび炭酸カルシウム(ＣａＣＯ３)を含んでなるフィルムの製造方法であって、(a)請求項２２に記載のマスターバッチ組成物または請求項１５〜２１のいずれか一項に記載の方法により製造されたマスターバッチ組成物および(b)ポリオレフィンベース樹脂をブレンドすることを含んでなる、方法。
【請求項２４】
ＣａＣＯ３が前記フィルム中に総濃度5〜35重量％で存在する、請求項２３に記載の方法。
【請求項２５】
請求項１５〜２１のいずれか一項に記載された方法により製造されたマスターバッチ組成物または請求項２３もしくは２４に記載の方法により製造されたフィルム。
【請求項２６】
前記キャリヤー樹脂が、中分子量高密度ポリエチレン(MMW-HDPE)である、請求項１〜１４および２５のいずれか一項に記載のフィルムまたは請求項１５〜２１、２３および２４のいずれか一項に記載の方法。
【請求項２７】
前記フィルム中のＣａＣＯ３総濃度が20〜30重量％、好ましくは25重量％、である、請求項１〜１４、２５および２６のいずれか一項に記載のフィルムまたは請求項１５〜２１、２３および２４のいずれか一項に記載の方法。
【請求項２８】
前記キャリヤー樹脂のメルトインデックスが6.5〜8.0 dg/分、好ましくは6.5 dg/分、である、請求項１〜１４および２５〜２７のいずれか一項に記載のフィルムまたは請求項１５〜２１、２３および２４のいずれか一項に記載の方法。
【請求項２９】
前記ＣａＣＯ３／キャリヤー樹脂比が重量で40/60〜80/20、好ましくは重量で40/60〜≦60/40、より好ましくは重量で45/55〜55/45、最も好ましくは重量で50/50、である、請求項１〜１４および２５〜２８のいずれか一項に記載のフィルムまたは請求項１５〜２１、２３および２４のいずれか一項に記載の方法。
【請求項３０】
ＣａＣＯ３を含まないフィルムと比較して、水分透過速度(MVTR)が低下している、請求項１〜１４および２５〜２９のいずれか一項に記載のフィルム。
【請求項３１】
ＣａＣＯ３を含まないフィルムのMVTRと比較して、前記水分透過速度(MVTR)が10〜30％、好ましくは20〜30％、より好ましくは25〜30％、低下している、請求項３０に記載のフィルム。
【請求項３２】
前記水分透過速度(MVTR)が、37.5℃および100％相対湿度で、0.213〜0.230 g水蒸気−ミル／100 in２のフィルム／日、好ましくは37.5℃および100％相対湿度で、0.213 g水蒸気−ミル／100 in２のフィルム／日、である、請求項１〜１４および２５〜３１のいずれか一項に記載のフィルム。
【請求項３３】
請求項１〜１４および２５〜３２のいずれか一項に記載のフィルムを含んでなる包装フィルムであって、好ましくは前記包装フィルムが水分に敏感な材料、例えば、食品包装フィルム、動物飼料包装フィルム、または薬剤包装フィルムのためのものであり、より好ましくは乾燥食品、例えばシリアルまたはクラッカー、のためのものである、包装フィルム。